(57)【特許請求の範囲】
【請求項１】
ピロール化合物、酸化剤及びドーパントアニオンの水溶液中でポリピロール化合物を合成する方法において、次の式を有する安定化剤の水溶液の添加を包含することを特徴とする方法。
【化１】
0003712805.tif 000004
但し、Ｒ１、Ｒ２、Ｒ３及びＲ４は、Ｈ、ＯＨ及びＯＲから独立に選択され、ＲはＣ１‐Ｃ８アルキルであり、Ｒ５及びＲ６は、Ｈ、ＣＯＯＨ及びＳＯ３Ｈから独立に選択され、安定剤に対するピロール化合物の比は、重量で１：１００から１：０．０１である。
【請求項２】
安定剤が、ベンゾフェノン、ジヒドロキシベンゾフェノン及びテトラヒドロキシベンゾフェノンからなる群から選択される請求項１に記載の方法。
【請求項３】
酸化剤、ドーパントアニオン、次の式を有する安定化剤及び織物基質の存在下におけるピロール化合物の水溶液の酸化的重合を包含する方法によって得ることができ、ピロール化合物フィルムが該基質に沈積される伝導性織物材料、
【化２】
0003712805.tif 000005
但し、Ｒ１、Ｒ２、Ｒ３及びＲ４は、Ｈ、ＯＨ及びＯＲから独立に選択され、ＲはＣ１‐Ｃ８アルキルであり、Ｒ５及びＲ６は、Ｈ、ＣＯＯＨ及びＳＯ３Ｈから独立に選択され、安定剤に対するピロール化合物の比は、重量で１：１００から１：０．０１である。
【請求項４】
水溶液が１リットル当り０．０１から５グラムのピロール化合物を含有し、酸化剤が塩化鉄(III)であり、安定化剤が2,4-ジヒドロキシベンゾフェノンであり、織物基質が織布又はニット地である請求項３に記載の材料。
【発明の詳細な説明】
【０００１】
【発明の属する技術分野】
本発明は、一般的には、伝導性ポリマーに関する。特に、織物のような基質上に形成されたポリピロールであって、ポリピロールのコーティングが安定化剤を含むことによってより安定にされているものに関する。
【０００２】
【従来の技術】
電気伝導性織物及びこれらを製造する方法は、幾つかの先行特許に開示されている（Kuhn等, US-A-4,803,096, US-A-4975317, US-A-4877646及びUS-A-4981718）。電気化学的又は化学的に調製されたポリピロールの伝導率の安定性は、多くの刊行物の目的となっている。例えば、J.C.Thieblemont 等は、「化学的に合成されたポリピロールフィルムの安定性（Stability of Chemically Synthesized Polypyrrole Films ）」（Synthetic Materials 59, (1993) 81-96) 、及び「熱エージング下でのポリピロールの電気伝導性の低下の動力学（Kinetics of Degradation of the Electrical Conductivity of Polypyrrole under Thermal Aging ）」（Polymer Degradation and Stability 43, (1994) 293-298）を含めた幾つかの論文を発表している。加えて、V.T. Truong は、「ポリピロールの熱安定性（Thermal Stability of Polypyrroles ）」（Polymer International 27, (1992) 187-195）を含めた幾つかの研究を発表している。これらの刊行物は、ポリピロールフィルム、粉末、及びコーティングの伝導率が拡散制御された減衰過程又は一次減衰過程の何れかに従って、時間がたつにつれて減少することが示されている。減衰の速度は、ドーパントアニオンの選択、調製の方法、及びエージングの条件に関係する。減衰は、空気の存在下で有為により迅速となり、酸素とポリマーバックボーンの反応が伝導率の有為な損失の原因となることが示されている。
【０００３】
伝導率の損失に対してこれらの材料の安定性を増す試みは種々のドーパントアニオンの研究に繋がる。ドーパントアニオンの最適な選択は、Kuhn US-A-5,108,829 に開示されているようなアントラキノン−２−スルホン酸であるとされている。ポリアニリン、即ち他の伝導性ポリマーに幾つかのドーパントを使用することは、Wang及びRubnerの「酸でドープされたポリアニリンの伝導率の安定性試験（An Investigation of the Conductivity Stability of Acid-Doped Polyanilines ）」（Synthetic Materials 47, (1992) 255-266）で開示されたように、熱エージング試験中のポリマーの伝導率の減少よりも、むしろ伝導率の増加をもたらす。この現象は、ドーパント分子が可塑剤として作用し、ポリマー構造の秩序を増加させる熱アニーリング過程によると考えられる。この効果はまた、Barry の米国特許US-A-5,176,851に開示されている。熱アニーリングは、Turcu 及びNeamtuの「ポリピロールフィルムの電気伝導性における熱アニーリングの影響（Effect of Thermal Annealing on the Electrical Conductivity of Polypyrrole Films ）」（Synthetic Materials, 53 (1993) 325-332）に開示されているように、トルエンスルホン酸でドープされたポリピロールでも観測されている。伝導率の増加は、不良濃度の減少及びポリマーの結合長の類似した増加をもたらすと信じられている熱処理で報告された。
【０００４】
伝導性ポリマーでコートされた織物は、金属及び炭素でコーティングされた製品に比べ軽量であり、製造が容易であり、低コストであり、表面伝導性の範囲が広いという利点を有している。しかしながら、伝導性ポリマー及び伝導性ポリマーでコーティングされた織物を種々使用する場合に、金属及び炭素をベースとした材料に比べ該ポリマーの伝導率の安定性の欠如がこれらの使用を妨げる主要な制限となっている。
【０００５】
【発明が解決しようとする課題】
本発明の目的は、伝導率の損失に対して改善された安定性を有する伝導性ポリマーを提供すること、及びこれらを達成する方法を提供することである。本発明の他の目的は、伝導性織物材料を提供することである。本発明の更なる目的は、ピロール又は他のピロール化合物を水溶液から酸化的に重合するための改善された方法を提供することである。
【０００６】
【課題を解決するための手段】
従って、酸化剤、ドーパント及び下式の構造を有する安定化剤の存在下におけるピロール化合物の水溶液の酸化的重合によって改善された安定性を有するピロール化合物を合成する方法を提供する。
【０００７】
【化５】
0003712805.tif 000002
但し、Ｒ1 、Ｒ2 、Ｒ3 及びＲ4 は独立に、Ｈ、ＯＨ及びＯＲから選択され、ＲはＣ1 −Ｃ8 アルキルであり、Ｒ5 及びＲ6 は独立に、Ｈ、ＣＯＯＨ及びＳＯ3 Ｈである。
【０００８】
また、安定化剤に対するピロール化合物の比は、重量で１：１００から１：０．０１である。また、本発明の範囲には、織物のような基質上のピロール化合物の複合材料であって、重合の間に反応剤の水溶液に該基質を接触させることによって作成されるものも含まれる。
【０００９】
上記の目的に加えて、本発明の複合材料及び方法は、（１）ポリマーが周囲温度以上に加熱されたときに、ポリマーの伝導率が一時的に上昇するという利点、及び（２）次いで、安定化剤なしで合成された伝導性ポリマーよりも実質的にゆっくりした速度でポリマーの伝導率が減少するという利点を有する。好ましい態様では、本発明は以下の一以上の特徴を具備する。
【００１０】
安定化剤は、ピロール化合物、酸化剤及びドーパントアニオンの水溶液（水性反応液）に可溶であるか、又は分散しうるものである。
【００１１】
安定化剤は、水性反応液内で酸化剤と錯体を形成する。
【００１２】
安定化剤は水溶性であるか、又は水と混和しうる有機溶媒に可溶である。
【００１３】
【発明の実施の形態】
これ以後、好ましい態様及び特徴を説明するが、これらは本発明の範囲を制限するものではない。特に断らない限り、部及びパーセンテージは全て重量であり、条件は周囲の環境、即ち１気圧の圧力及び２５℃である。
【００１４】
アリール及びアリーレンの語は、単環及び縮合二環性芳香族炭化水素を意味する。特に特定しない限り、脂肪族炭化水素は１から１２の炭素鎖長であり、脂環式炭化水素は３から８の炭素原子を含有する。
【００１５】
本明細書中に示される米国特許は全て参照文献として本出願の一部をなす。
【００１６】
本発明は、水溶液中のピロール化合物を酸化的に、好ましくは基質の存在下において重合し、これによって該基質上に伝導性ポリマーフィルムを形成することに向けられる。ピロールを酸化的に重合し、伝導性織物材料を形成するための例は、以下の特許に見出されうる。US-A-4,803,096、US-A-4,877,646、US-A-4,975,317及びUS-A-5,108,829。
【００１７】
「ピロール化合物」の語は、ピロール及び置換されたピロールモノマーであって、重合可能であり、適切なドーパントアニオンを用いて伝導性になりうるものを含むことを意味する。ピロール化合物の例には、３−及び３，４−アルキル及びアリール置換されたピロール、Ｎ−アルキルピロール、及びＮ−アリールピロールが含まれる。同様に、「ポリピロール化合物」の語は、このようなピロール化合物及びこれらの組合せから作成されたポリマーを含むことを意味する。好ましくは、ピロールは重合され、ポリピロールを形成する。
【００１８】
ピロール化合物は、水性反応剤溶液に１リットルあたり０．０１から５グラム、好ましくは１リットルあたり１から３グラム存在しうる。
【００１９】
ピロール化合物を酸化し、重合を促進できる酸化剤も該水溶液中で使用される。適切な酸化剤は、当業者に公知であり、ピロール化合物の重合の間にその原子価を変化することができる金属イオンを含有した化学的化合物を含み、一般に過塩素酸塩、過マンガン酸塩及びクロム酸塩のような化合物を含む多原子価金属及び以下の化合物、即ちＦｅＣｌ3 、Ｆｅ2 （ＳＯ4 ）3 、ＫＭｎＯ4 、Ｆｅ（ＮＯ3 ）3 、Ｆｅ（ＣｌＯ4 ）、Ｋ3 （Ｆｅ（ＣＮ）6 ）、Ｈ3 ＰＯ4 ・１２ＭｏＯ3 、Ｈ3 ＰＯ4 ・１２ＷＯ3 、ＣｒＯ3 （ＮＨ4 ）2 Ｃｅ（ＮＯ3 ）6 、ＣｕＣｌ2 及びＡｇＮＯ3 を含む。
【００２０】
また、ナイトレート、キノン、過酸化物、過酸、過硫酸塩、過ホウ酸塩及び過塩素酸塩、特にＨＮＯ3 、１，４−ベンゾキノン、テトラクロロ−１，４−ベンゾキノン、過酸化水素、過酢酸、過安息香酸、３−クロロ過安息香酸、過硫酸アンモニウム及び過ホウ酸アンモニウムのような非金属化合物も含まれる。更に、ナトリウム、カリウム若しくはリチウム塩のような上記化合物のアルカリ金属塩も使用することができる。
【００２１】
好ましくは、酸化剤は安定化剤と錯体を形成でき、これによって水性反応液中で分散剤又は可溶化剤として作用する金属イオンを含有する。塩化鉄(III）は酸化剤として特に有効であることが見出されている。酸化剤は一般に、ピロール化合物に対する相対モル比で１：１から４：１、好ましくは２：１から３：１の範囲で水性反応液に含まれる。更に、酸化剤の濃度は、反応の速度を制御する重要なファクターであり、当業者は酸化剤のより高い量又はより低い量がピロール化合物の重合の速度を制御するため、又はピロール化合物の最大の使用を確保するために用いられることを認識するであろう。塩化鉄（III ）のような幾つかの酸化剤は、酸化剤及びドーパントアニオンとして機能する。この場合、ピロール化合物に対する酸化剤のモル比は、４：１よりも大きくなりうる。
【００２２】
当分野で周知のように、伝導性を付与するためにはピロール化合物のネットワークにドーパントアニオンを含むませることが必要である。適切には、ドーパントアニオンは、重合の間水性反応液に存在しうる。多数の適切なドーパントアニオンが当分野で公知であり、多くの文献及びこれらに引用された参照文献にこれらを見出すことができる。特に有効なものは、ベンゼンスルホン酸、ｐ−トルエンスルホン酸、ｐ−クロロベンゼンスルホン酸、ナフタレンスルホン酸及びアントラキノンスルホン酸、特にアントラキノン−２−スルホン酸のようなアリールスルホン酸である。
【００２３】
重合反応は１から５、好ましくは１から３のｐＨで行われうる。ドーパントアニオンに加えて、酸性度を増すには、適切にはＨＣｌ又はＨ2 ＳＯ4 のような酸を加えうる。
【００２４】
織物材料のような基質は、反応液中に浸すことができ、密着したポリピロールフィルムがこれらに沈積されることが見出されている。織物材料は、短繊維、とぎれのない単繊維、紡ぎ糸、とぎれのない複数繊維の紡ぎ糸の形態、又は織物の形態でありうる。好ましくは、織物材料は、とぎれのない複数繊維の織布又はニット地の形態であり、更にポリマーフィルムがこの繊維上に沈積する。
【００２５】
広範囲の天然及び合成繊維を織物材料として使用しうる。例えば、以下の基質材料、即ちナイロン６及びナイロン６，６のようなナイロンを含むポリアミド繊維、及びアラミド繊維；ポリプロピレン及びポリエチレンのようなポリオレフィン繊維、アクリル繊維、ポリウレタン繊維、コットン、レーヨン及びアセテートのようなセルロース繊維；絹及びウール繊維、並びにガラス、石英及びセラミック繊維のような高モジュラス無機繊維を使用しうる。
【００２６】
伝導性ポリマーは、繊維の重量を基準にして、約０．５重量％から約４重量％、好ましくは１．０重量％から約３重量％に相当する量で織物材料上に形成される。従って、例えば１００グラムの重量の織物に対しては、約２グラムのポリマーフィルムが該織物上に形成されうる。フィルムの厚さは、０．０５から約２ミクロン、好ましくは約０．１から１ミクロンである。
【００２７】
一般に、１リットルの水性反応液あたり約１０から１５０グラム、好ましくは３０から１００グラムの織物材料が提供される。
【００２８】
安定化剤は、水性反応剤溶液に分散されるか又は溶解される。安定化剤は下式の構造を有する。
【００２９】
【化６】
0003712805.tif 000003
但し、Ｒ1 、Ｒ2 、Ｒ3 及びＲ4 は独立に、Ｈ、ＯＨ及びＯＲから選択され、ＲはＣ1 −Ｃ8 アルキルであり、Ｒ5 及びＲ6 は独立に、Ｈ、ＣＯＯＨ及びＳＯ3 Ｈである。
【００３０】
また、安定化剤に対するピロール化合物の比は、重量で１：１００から１：０．０１である。好ましくは、Ｒ1 、Ｒ2 、Ｒ3 及びＲ4 の少なくとも１つがＯＨであり、最も好ましくはＲ1 はＯＨである。好ましくはＲ5 及びＲ6 はＨである。適切な化合物の例には、ベンゾフェノン、ジヒドロキシベンゾフェノン、特に２，４−ジヒドロキシベンゾフェノン、テトラヒドロキシベンゾフェノン、特に２，２1 ，４，４1 −テトラヒドロキシベンゾフェノン及び２，４−ジヒドロキシスルホネートベンゾキノン、特に２，４−ジヒドロキシ−５−スルホネートベンゾキノンが含まれる。
【００３１】
安定化剤に対するピロールの割合は、重量で１：１００から１：０．０１、好ましくは１：２０から１：０．０５である。
【００３２】
安定化剤は、水性反応剤溶液への溶解性に乏しい。安定化剤の分散又は溶解は、水溶液に安定化剤を添加する前に少量の極性有機溶媒、特に水に混和しうる有機溶媒に安定化剤をまず溶解することによって容易に達成することができる。例えば、１部の安定化剤を１から４部の極性有機溶媒に溶解しうる。適切な極性有機溶媒には、メタノール、エタノール、イソプロパノール、及びアセトンが含まれ、メタノールが好ましい。安定化剤と極性有機溶媒の溶液は、酸化剤の濃溶液に都合よく添加でき、次いで、この混合物を所望の最終濃度まで水で希釈する。
【００３３】
重合反応は、典型的には、ピロール化合物、酸化剤、ドーパントアニオン及び安定化剤を水性液体中（これには、任意に織物材料のような基質が含まれる。）で混合することによって開始される。基質上へ伝導性ポリマーフィルムを沈積することを望む場合は、反応の速度を制御し、基質表面でよりも液体中でポリマーが形成されることを防止することが重要である。更に、反応速度を制御することによって、より規則正しくなり、従って伝導性のフィルムが基質上に沈積される。重合反応の速度は、多くのファクター、特に反応温度、酸化剤の選択及びピロール化合物に対するその濃度、ｐＨ、基質の表面積、及び撹拌によって影響される。
【００３４】
重合反応は、反応剤を補給することによってバッチ反応又は連続反応で行われうる。バッチ反応は典型的には、完了するまで４５分から４時間かかる。本発明に従って、１平方あたり１０００Ω以下、好ましくは１平方あたり５００Ω以下の抵抗率を有する電気伝導性織物を製造することができる。織物工業の標準試験法を利用しうる。特に、ＡＡＴＣＣ試験法７６−１９８２が利用でき、織物の抵抗率を測定する目的に使用される。この方法に従えば、２インチの長さの２つの並列な電極をお互いに１インチの距離を隔てて織物と接触する。次に、１から２千万オームの値を測定できる標準のオームメーターで抵抗率を測定する。次に、１平方を基準としてオームで抵抗率を得るために測定値に２をかけなければならない。サンプルの検査には通常特定の相対湿度レベルが必要とされるが、本発明に従って作成されたサンプルの検査では、伝導率が異なったレベルの湿度で有為に変化しないので、その必要がないことが見出されている。しかし、報告する測定は、７０°Ｆの温度及び５０％の相対湿度にセットされた部屋で行った。抵抗率の測定を、明細書内及び例において１平方あたりのオーム（Ω／sq）で報告するが、これらの条件下では対応する伝導率は１を抵抗率で割ったものである。
【００３５】
【実施例】
本発明は以下の例を参照して更に理解することができるが、本発明はこれらにより制限されることを意図していない。
【００３６】
例１
以下の反応混合物を、以下に概説する手段に従って８オンスのジャーに導入した。
【００３７】
ポリエステル繊維                            ７．５０グラム
水                                      １４０．００グラム
ピロール                                    ０．２０グラム
２，４−ジヒドロキシベンゾフェノン          ０．２０グラム
アントラキノン−２−スルホン酸              ０．２２グラム
３８．９％塩化鉄（III ）溶液                ２．９０グラム
２，４−ジヒドロキシベンゾフェノンをまず１０mlのメタノールに溶解し、３８．９％塩化鉄（III ）溶液を加えた。暗茶色の錯体が形成され、これを水を含むジャーに導入した。次に、アントラキノン−２−スルホン酸（ナトリウム塩）を導入し、織物をこの溶液に浸けた。最後に、ジャーにピロールを充填し、１２０分間混合した。得られた織物は暗灰色／黒色であり、空気乾燥させた。織物から２”×２”のサンプルをカットし、４つのプローブを有する伝導率試験器に置いた。電流をサンプルに通し、２つの接触点の間の電圧の低下を測定し、これによってサンプルの抵抗率を決定した。サンプルを含有する試験装置を１００℃に保たれた強制空気オーブンに置いた。抵抗率を、３分ごとにデータを蓄積させながら６４時間に渡って連続的に記録した。同様の試験を、反応混合物に何れの２，４−ジヒドロキシベンゾフェノンを加えることなく同様の方法で調製した織物について行った。各々の場合において、最初の抵抗率（Ｒ0 ）を各々の抵抗率（Ｒ）で割って求められる相対抵抗率の変化を、図１に示されるように時間の関数としてプロットした。
【００３８】
２，４−ジヒドロキシベンゾフェノンを含有するサンプルでは、最初に伝導率が増加し、次いで対照サンプルよりもゆっくりと減少した。６０時間後、対照は初期伝導率のほぼ５０％まで伝導率が損失したが、本発明のサンプルは初期抵抗率のわずか１１％が損失したのみであった。
【００３９】
特別な理論に結びつけることなく、よりコンパクトでなめらかな形態を有するポリマーは、フィルムを通して酸素が拡散するのを防止し、これによってより大きな安定性がもたらされる。本発明で開示される安定性の増加は、伝導性ポリマーの形態に関与する添加物の影響に因っていると思われ、秩序の増加は、熱エージングの間の添加物によるポリマーの可塑化によって引き起こされると思われる。
【００４０】
安定性の明確な増加は、単に伝導率の初期の増加に因っていないことを確認するために、２，４−ジヒドロキシベンゾフェノンを用いたサンプルの減衰曲線を、Ｒ0 として抵抗率の最も低い値を初期値の代わりに用いてプロットした。結果を図２に示した。
【００４１】
これらの結果は、材料がより小さなスロープの減衰曲線を有すること、単に伝導率の初期の増加に因らずに安定性が増加することを示す。
【００４２】
例２
以下の例は、安定性の増加及び初期伝導率の増加が伝導性ポリマーフィルムに導入された安定化剤の量に関係することを示すものである。
【００４３】
以下の処方に示されたようなより低濃度のモノマー、ドーパント、及び酸化剤を用いた以外、ポリエステル織物の一片を例１で説明した方法に従って伝導性にした。
【００４４】
ポリエステル繊維                            ７．５０グラム
水                                      １４０．００グラム
ピロール                                    ０．０５グラム
２，４−ジヒドロキシベンゾフェノン          ０．２０グラム
アントラキノン−２−スルホン酸              ０．０６グラム
３８．９％塩化鉄（III ）溶液                ０．７３グラム
この織物のサンプルを例１で説明した伝導率測定にかけた。例２の織物を、何れの２，４−ジヒドロキシベンゾフェノンも反応液に存在させることなく作成された、同様に処理された織物と比較した。試験結果を図３に示した。
【００４５】
例２のエージング試験で、初期伝導率及びサンプルの安定性のより一層顕著な増加が示された。
【００４６】
もちろん、本発明のは多くの他の態様があり、修飾を行うことができるが、これらは上記の特許請求の範囲に記載の本発明の範囲に含まれる。
【００４７】
【発明の効果】
本発明に従えば、酸化剤、ドーパント及び下式の構造を有する安定化剤の存在下においてピロール化合物の水溶液を酸化的に重合することによって、改善された安定性を有するピロール化合物を合成することができる。
【００４８】
更に、本発明の複合材料及び方法は、（１）ポリマーが周囲温度以上に加熱されたときに、ポリマーの伝導率が一時的に上昇するという利点、及び（２）次いで、安定化剤なしで合成された伝導性ポリマーよりも実質的にゆっくりした速度でポリマーの伝導率が減少するという利点を有する。
【図面の簡単な説明】
【図１】図１は、安定化剤を用いたピロール及び安定化剤を用いないピロールに対する１００℃における時間の関数としてプロットされた、各抵抗率（Ｒ）によって最初の抵抗率（Ｒ0 ）を割って測定される抵抗率の変化のグラフである。
【図２】図２は、１００℃における時間の関数としてプロットされた、安定化剤を用いたピロール及び安定化剤を用いないピロールの抵抗率の変化を比較したグラフである。ここで、安定化剤を含有するピロールサンプルの伝導率の増加は、Ｒ0 として最も低い値のＲを選択することによって補償される。
【図３】図３は、１００℃における時間の関数としてプロットされた、安定化剤を用いたピロールサンプル及び安定化剤を用いないピロールサンプルの抵抗率の変化のグラフである。ここで、水溶液中の安定化剤に対するピロールの比は１：４である。
【図１】
0003712805.tif 000006
【図２】
0003712805.tif 000007
【図３】
0003712805.tif 000008